(57)【要約】  フッ化物結晶母材とは異なる形状を有して光学特性に優れたフッ化物結晶成形体を容易に製造することが可能な製造方法を提供する。  フッ化物結晶母材を融点より低い温度で加熱すると共に加圧して所定形状に成形する製造方法であり、フッ化物結晶母材を加圧して再結晶による変形を開始させ、その後所定形状まで変形させることで成形する。
2009142284.tif 000002
【特許請求の範囲】
【請求項１】
フッ化物結晶母材を所定形状に成形するフッ化物結晶成形体の製造方法であって、
対向する一対の加圧面間に前記フッ化物結晶母材を配置し、
該一対の加圧面間に一定荷重を負荷しながら前記フッ化物結晶母材を一定昇温速度で加熱した際、前記フッ化物結晶母材の前記荷重方向における単位時間当たりの変形量が最大となる温度をＴとし、該温度Ｔにおいて前記フッ化物結晶母材に負荷される圧力をＰとしたとき、前記フッ化物結晶母材を前記温度Ｔ以上で且つフッ化物結晶母材を融点より低い温度で前記圧力Ｐ以上に加熱及び加圧することにより該フッ化物結晶母材を変形させることを特徴とするフッ化物結晶成形体の製造方法。
【請求項２】
さらに、上記温度Ｔと圧力Ｐを、前記フッ化物結晶母材を変形する前に予め求めること含むことを特徴とする請求項１に記載のフッ化物結晶成形体の製造方法。
【請求項３】
前記フッ化物結晶母材を前記温度Ｔに加熱した後に、前記圧力Ｐをフッ化物結晶母材に加えることを特徴とする請求項１または２に記載のフッ化物結晶成形体の製造方法。
【請求項４】
前記フッ化物結晶母材がフッ化カルシウム結晶母材であり、前記フッ化カルシウム結晶母材を、下式（１）〜（４）のいずれかを満たす温度Ｔで圧力Ｐに加熱及び加圧することにより前記フッ化物結晶母材を変形させることを特徴とする請求項１乃至３の何れか一項に記載のフッ化物結晶成形体の製造方法。
Ｔ≧1125℃  かつ  Ｐ≧6.9MN/m2  かつ  -11.5×Ｐ(MN/m2)＋1285  ＜  Ｔ（℃）・・・（１）
Ｔ≧970℃  かつ  Ｐ≧13.9MN/m2  かつ  -22.3×Ｐ(MN/m2)＋1435  ＜  Ｔ（℃）・・・（２）
Ｔ≧968℃  かつ  Ｐ≧20.8MN/m2  かつ  -0.289×Ｐ(MN/m2)＋976  ＜  Ｔ（℃）・・・（３）
Ｔ≧883℃  かつ  Ｐ≧27.7MN/m2  かつ  -12.2×Ｐ(MN/m2)＋1306  ＜  Ｔ（℃）・・・（４）
【請求項５】
フッ化物結晶成形体の製造方法であって、
フッ化物結晶母材を融点より低い温度で加熱すると共に加圧して再結晶させながら変形させることを特徴とするフッ化物結晶成形体の製造方法。
【請求項６】
前記フッ化物結晶母材は、フッ化物単結晶体であることを特徴とする請求項５に記載のフッ化物結晶成形体の製造方法。
【請求項７】
前記フッ化物結晶母材は、フッ化カルシウムからなる請求項５に記載のフッ化物結晶成形体の製造方法。
【請求項８】
対向する一対の加圧面間に前記フッ化物結晶母材を配置して、該一対の加圧面間に一定荷重を負荷することで、前記フッ化物結晶母材を加圧することを特徴とする請求項５乃至７の何れか一項に記載のフッ化物結晶成形体の製造方法。
【請求項９】
請求項１乃至８の何れか一項に記載の製造方法により製造されたフッ化物結晶成形体から構成されたことを特徴とする光学部材。
【請求項１０】
前記フッ化物結晶母材が単結晶であり、前記フッ化物結晶成形体が多結晶を含むことを特徴とする請求項９に記載の光学部材。
【請求項１１】
１２６ｎｍの波長における光透過率が６５％以上、１４６ｎｍの波長における光透過率が８５％以上、及び、１７２ｎｍの波長における光透過率が９０％以上であり、少なくとも一方向の断面の面積が３５０×３５０ｍｍ以上であることを特徴とするフッ化物結晶成形体からなる光学部材。
【請求項１２】
前記断面の外周の全長が１６００ｍｍ以上であることを特徴とする請求項１１に記載の光学部材。
【請求項１３】
含有されているアルカリ金属元素及びアルカリ土類金属元素の各濃度が１００ｗｔｐｐｂ以下であると共に、含有されているＣｒ、Ｍｎ、Ｆｅ、Ｃｏ、Ｎｉ、Ｂａ、Ｚｎ、Ｌａ、Ｃｅ、Ｐｂの各濃度が５０ｗｔｐｐｂ以下であることを特徴とする請求項９乃至１２の何れか一項に記載の光学部材。
【請求項１４】
請求項１０乃至１３の何れか一項に記載の光学部材を、波長１２５ｎｍ〜２００ｎｍの真空紫外光が透過する光路に配置したことを特徴とする光学装置。
【請求項１５】
波長１２５ｎｍ〜２００ｎｍの真空紫外光を窓材を透過して被洗浄部材に照射する紫外線洗浄装置において、
前記窓材として請求項１０乃至１３の何れか一項に記載の光学部材を用いたことを特徴とする紫外線洗浄装置。
【発明の詳細な説明】
【技術分野】
【０００１】
本発明は、フッ化物結晶母材を所定形状に成形するためのフッ化物結晶成形体の製造方法と、この製造方法により製造されたフッ化物結晶成形体を備える光学部材と、この光学部材を用いた光学装置及び紫外線洗浄装置とに関する。
【背景技術】
【０００２】
従来、Ｘｅエキシマランプ、Ｋｒエキシマランプ、Ａｒエキシマランプ等を用いた各種機器の光学系、特に、波長２００ｎｍ以下の光を透過する光学系では、フッ化カルシウム等のフッ化物からなる光学部材が用いられている。この光学部材は実質的に単結晶により形成されているものが多い。フッ化物の単結晶を育成するには、ブリッジマン法やチョクラルスキー法などの単結晶育成技術が利用されている。【０００３】
単結晶育成技術を利用して各種の光学部材を作製するには、目的の光学部材より大きな単結晶を育成した後、切断等の加工工程を経て目的の形状にしなければならない。そのため、育成した単結晶より大きな形状の光学部材を製造することは不可能である。具体的には、通常、直径３５０ｍｍを超える大きさで波長２００ｎｍ以下の光を透過する大型の光学部材を得ることは困難であった。【０００４】
フッ化物結晶母材を融点より低い温度で変形させる方法が知られている。例えば、下記非特許文献１では、フッ化リチウム及びフッ化カルシウムを鍛造することによる光学特性と機械的特性の変化が評価されている。円柱状のフッ化カルシウム結晶母材を加圧装置内のアッパーラムとロワーラムとの間に配置し、Ｈｅガス雰囲気下で５１０〜７５０℃の範囲の種々の温度で加熱して、アッパーラムとロワーラムとの間で加圧することによりフッ化物結晶を変形させることが開示されている。また、フッ化リチウム結晶についてもその装置を用いて３００〜６００℃の範囲で加熱して鍛造したことが開示されている。
【非特許文献１】OPTICAL ENGINEERING, Vol.18 No.6, Nov.-Dec.1979, P602-609
【発明の概要】
【発明が解決しようとする課題】
【０００５】
しかしながら、本発明者の実験によると、上記文献に開示されたような温度などの条件でフッ化物結晶母材を変形させて所定形状に成形すると、光学特性の劣化が激しく、特に、真空紫外域の光の透過率等の低下は顕著であることが分かった。【０００６】
そこで、本発明の目的は、フッ化物結晶母材とは異なる形状を有して光学特性に優れたフッ化物結晶成形体をフッ化物結晶母材から容易に製造することが可能な製造方法を提供することである。また、本発明のさらなる目的は、そのような製造方法により製造されて光学特性に優れたフッ化物結晶成形体を供える光学部材を提供することである。本発明のさらに別の目的は、そのような光学部材を用いた光学装置又は紫外線洗浄装置を提供することである。
【課題を解決するための手段】
【０００７】
本発明の第１の態様に従えば、フッ化物結晶母材を所定形状に成形するフッ化物結晶成形体の製造方法であって、対向する一対の加圧面間に前記フッ化物結晶母材を配置し、該一対の加圧面間に一定荷重を負荷しながら前記フッ化物結晶母材を一定昇温速度で加熱した際、前記フッ化物結晶母材の前記荷重方向における単位時間当たりの変形量が最大となる温度をＴとし、該温度Ｔにおいて前記フッ化物結晶母材に負荷される圧力をＰとしたとき、前記フッ化物結晶母材を前記温度Ｔ以上で且つフッ化物結晶母材を融点より低い温度で前記圧力Ｐ以上に加熱及び加圧することにより該フッ化物結晶母材を変形させることを特徴とするフッ化物結晶成形体の製造方法が提供される。【０００８】
本発明の第２の態様に従えば、フッ化物結晶成形体の製造方法であって、フッ化物結晶母材を融点より低い温度で加熱すると共に加圧して再結晶させながら変形させることを特徴とするフッ化物結晶成形体の製造方法が提供される。【０００９】
本発明の第３の態様に従えば、本発明の製造方法により製造されたフッ化物結晶成形体からなる光学部材が提供される。【００１０】
本発明の第４の態様に従えば、前記光学部材を、波長１２５ｎｍ〜２００ｎｍの真空紫外光が透過する光路に配置された光学装置が提供される。【００１１】
本発明の第５の態様に従えば、波長１２５ｎｍ〜２００ｎｍの真空紫外光を窓材を透過して被洗浄部材に照射する紫外線洗浄装置において、前記窓材として前記光学部材を用いたことを特徴とする紫外線洗浄装置が提供される。
【発明の効果】
【００１２】
本発明の製造方法によれば、フッ化物結晶母材を加圧及び加熱して再結晶させながら変形させているので、フッ化物結晶母材の光学特性を維持しつつフッ化物結晶母材とは異なる所望形状に成形することができる。また、本発明の製造方法では、フッ化物結晶母材の変形量（変形速度）が最大となる温度条件で加熱及び加圧しているので再結晶を確実に生じさせることができる。【００１３】
また、本発明の光学部材は、上述のような製造方法により製造されたフッ化物結晶成形体からなるので、光学特性に優れる。また、原料となるフッ化物結晶母材の寸法に制限されずに、所望の寸法に成形されているので、種々の用途に有用となる。【００１４】
更に、本発明の光学装置は、本発明の光学部材が、波長１２５ｎｍ〜２００ｎｍの真空紫外光が透過する光路に配置されているので、真空紫外光の透過率が高く、真空紫外光を用いる用途に好適である。【００１５】
また、本発明の紫外線洗浄装置は、本発明の光学部材を窓材として使用しているので、透過率などの光学特性に優れ且つ透過窓の面積を十分に確保することができる。それゆえ、大型の部材を効率よく光洗浄するために好適である。
【図面の簡単な説明】
【００１６】
【図１】本発明の実施の形態の製造方法に用いる成形装置を示す概略断面図である。
【図２】本発明の実施の形態の紫外線洗浄装置の洗浄部を示す概略断面図である。
【図３】実施例及び比較例において、２００ｎｍから１２０ｎｍの波長域の透過率を真空紫外域分光光度計で測定した結果を示している。
【図４】実施例及び比較例において、ＡｒＦエキシマレーザを照射した後、８００ｎｍから２００ｎｍの波長域の透過率を測定した結果を示している。
【図５】実施例及び比較例において、フッ化物結晶成形体を加熱加圧する際の温度変化及び変形量を示す図である。
【図６】実施例及び比較例において得られたフッ化物結晶成形体を示し、（ａ）は平面図、（ｂ）は側面図である。
【図７】実施例及び比較例において、加熱加圧成形時の最大圧力と最高温度との相関と、変形完了時の圧力及び温度との相関を示す図である。
【図８】図７の加熱加圧成形時の最大圧力と最高温度との相関を示す点間を直線で結ぶ図である。
【図９】（ａ）（ｂ）は実施例５により得られた成形体の上面と下面との写真であり、結晶方位が示されている。
【図１０】図９の結晶方位の定義を説明する図である。
【図１１】実施例５において成形を行う前の単結晶母材の上面図である。
【図１２】フッ化物結晶成形体を望遠鏡の対物レンズに用いた例を示す。
【発明を実施するための形態】
【００１７】
以下、本発明の実施の形態について説明する。
【００１８】
この実施の形態により製造されるフッ化物結晶成形体は、真空紫外光等の光を透過させる目的の各種の光学部材として使用可能な成形体であり、平板形状、球面若しくは非球面の凸形状又は凹形状などの適宜な形状を呈する。
【００１９】
このフッ化物結晶成形体を製造するには、予め形成されたフッ化物結晶母材を加熱及び加圧して成形することにより製造する。
【００２０】
フッ化物結晶母材とは、例えば、フッ化カルシウム、フッ化マグネシウム、フッ化バリウム、フッ化ランタン、フッ化セリウム、フッ化イットリウム等の結晶体である。真空紫外光に対する透過率等の光学特性に優れているという理由で、フッ化カルシウムが好適である。
【００２１】
フッ化物結晶母材は、製造される成形体に要求される透過率等の光学特性を予め備えているものが好適である。成形過程において光学特性を向上させることが容易でないからである。
【００２２】
このフッ化物結晶母材は、単結晶体又は多結晶体の何れでもよいが、優れた光学特性を得るためには単結晶体であることが好ましい。ここで、フッ化物結晶母材が単結晶体であるとは、実質的に単結晶体であれば足り、わずかに双晶などを含んでいてもよい。単結晶は、例えば、ブリッジマン法、チョクラルスキー法等の単結晶育成技術を用いて得られる。
【００２３】
フッ化物結晶母材の成形は、融点より低い温度で行う。例えば、フッ化カルシウムの融点は約１３５０℃と報告されている。融点以上の温度に加熱して液相を生じさせると、液相が凝固する際に新たな結晶が乱雑に形成され、得られる成形体の光学特性が著しく悪化するため好ましくない。この成形では、フッ化物結晶母材を加熱及び加圧することで、固相のまま再結晶による変形を開始させ、その後、更に所定形状まで変形させる。
【００２４】
ここで、再結晶による変形とは、再結晶させつつ変形させることである。一般に、金属やセラミックスなどの結晶材料を融点以下のある温度まで加熱すると、急激に軟化し、変形した結晶が、多角形の細粒に分割結晶する。圧延などの機械加工を行なった場合には、それによって増加していた転位も、上記加熱により消滅し、結晶粒は内部歪（内部応力）を持たない安定したものとなる。この現象を再結晶と呼ぶ。
【００２５】
本発明ではフッ化物結晶母材を変形させるために、所定温度の下で加圧しながら再結晶させる。すなわち、本発明においては、フッ化物結晶母材を加熱のみで再結晶させるのではなく、一定の温度以上でフッ化物結晶母材を加圧しながら再結晶させることで、フッ化物結晶母材を真空紫外域の光透過率などの光学特性を劣化させることなく変形することができる。後述する実施例のように、圧力が高い程、低い温度で変形速度が大きくなることなどから、再結晶による変形を開始させるために十分な温度は、圧力との相関を有することが推測できる。そのため、本発明では、温度と圧力とを組み合わせることで、再結晶による変形を開始させる。なお、再結晶の開始点を精密に特定することは困難であるため、確実に再結晶による変形が起こる温度及び圧力で変形を開始させればよい。
【００２６】
温度又は圧力の少なくとも一方が低すぎる条件でフッ化物結晶母材を変形させた場合には、再結晶による変形ではなく結晶構造の滑りによる変形が起こると考えられる。滑りによる変形が起こると、変形に伴って結晶中に格子欠陥を生じ、透過率等の光学特性が低下してしまう。
【００２７】
本発明者の知見によると、確実に再結晶による変形が起こる温度及び圧力は以下のように求めることができることが分かった。すなわち、一定荷重を負荷しながらフッ化物結晶母材を一定昇温速度で加熱した際、フッ化物結晶母材の荷重方向における単位時間当たりの変形量（荷重方向における単位時間当たりの長さの変化量）が最大値（以下、適宜「最大変形速度」という）となる温度Ｔ（以下、適宜、最大変形温度という）を測定する。この最大変形温度では、次の理由から、フッ化物結晶母材の再結晶が生じていると考えられる。フッ化物結晶母材の加圧による変形は、滑りの現象、すなわち、結晶の転位が結晶面上をすべることによって起こることが知られている。滑りが起こるための活性化エネルギーは比較的小さいため、温度依存性も少ない。それゆえ、比較的低温でも、結晶に応力をかけることにより起こる。一方、再結晶は、前述のように、その結晶に含まれる転位が加熱により再配列して、結晶核が生成し、結晶核が粒成長する現象である。再結晶が生じるための活性化エネルギーは、比較的高いために温度依存性が大きい。このため、高温では、再結晶の反応速度が大きくなる。従って、結晶を加圧して変形させる場合に、結晶の温度上昇に対して単位時間当たりの変形量が余り変化しないのであれば、滑りによる変形が起こっていると考えられる。これに対して、温度上昇により、単位時間当たりの結晶の変形量が大きく変わっている温度領域、例えば、後述する図５の容積変化曲線Ｖにおける変曲点付近の温度領域では、再結晶が起こっていると考えられる。このようにして、発明者は、フッ化物結晶母材の再結晶が、最大変形温度では確実に生じていると推論している。
【００２８】
フッ化物結晶母材が再結晶を通じて変形したかどうかは、変形後の結晶方向を観察することによって検証することができる。例えば、図１１に示すような変形前の単結晶のフッ化物結晶母材の表面は、再結晶を経た変形が生じることによって、図９（ａ）に示すように、多数の結晶粒界が認められる。図９（ａ）には、ラウエ法によって特定される結晶粒の結晶方位を書き添えたが、それらの結晶方位がランダムであることから、多結晶体が生じていることが分かる。このように、成形体をフッ化物結晶母材を観察することによって、再結晶が起きたことが確認できる。これに対して、再結晶が起こらずに滑りのみでフッ化物結晶母材が変形した場合にはすべり帯や結晶の回転により生成された亜粒界が観察されるが結晶粒界は認められない。
【００２９】
更に、フッ化物結晶母材がフッ化カルシウムからなる場合、上記のような加熱及び加圧下で再結晶を確実に起こさせるには、後述する実施例の結果に基づいて、次式（１）〜（４）のいずれかを満たす温度Ｔ及び圧力Ｐとしてもよい。
【００３０】
Ｔ≧1125℃  かつ  Ｐ≧6.9MN/m2  かつ  -11.5×Ｐ(MN/m2)＋1285  ＜  Ｔ（℃）・・・（１）
Ｔ≧970℃  かつ  Ｐ≧13.9MN/m2  かつ  -22.3×Ｐ(MN/m2)＋1435  ＜  Ｔ（℃）・・・（２）
Ｔ≧968℃  かつ  Ｐ≧20.8MN/m2  かつ  -0.289×Ｐ(MN/m2)＋976  ＜  Ｔ（℃）・・・（３）
Ｔ≧883℃  かつ  Ｐ≧27.7MN/m2  かつ  -12.2×Ｐ(MN/m2)＋1306  ＜  Ｔ（℃）・・・（４）
【００３１】
このような温度Ｔ及び圧力Ｐにフッ化物結晶母材を加熱及び加圧するには、フッ化物結晶母材の破損を防止し易いなどの理由で、フッ化物結晶母材を加熱して昇温させてから加圧を開始するのがよく、特に、温度Ｔまで加熱してから加圧を開始するのが好適である。
【００３２】
加圧を開始することでフッ化物結晶母材の変形が開始されるが、このとき、温度Ｔ及び圧力Ｐには遅くともフッ化物結晶母材の変形途中の時点で到達させることが好ましい。仮に、再結晶が始まる前に、滑りによる変形で結晶構造に乱れを生じたとしても、その後に再結晶による変形期間を経過させることで改善できるからである。好ましくは、変形の開始時点で温度Ｔ及び圧力Ｐに到達させることが好適である。結晶構造の滑りによる変形を防止して、優れた光学特性を得やすくできるからである。
【００３３】
再結晶による変形を開始させた後は、更に所定形状まで変形させる。このとき、再結晶による変形を開始させた後、そのまま引き続いて加圧を継続して所定形状まで変形させることが好ましい。再結晶による変形を開始させた後には、加圧による変形を継続する限り、得られる成形体の光学特性を十分に高く確保し易いからである。この理由は、明確ではないが、再結晶による変形が結晶構造の滑りによる変形とは同時に起こらずに再結晶による変形が継続するか、あるいは、滑りと再結晶が同時に起こったとしてもその後に滑りの生じた部分が再結晶により結晶粒に置き換わるためであると推測される。
【００３４】
この実施の形態では、このようなフッ化物結晶母材の成形を行うために、例えば図１に示すような成形装置を用いることができる。
【００３５】
図１の成形装置では、ステンレス容器からなるチャンバー１０の内部に、フッ化物結晶母材１１を収容して加圧可能な成形型１３が配置されている。成形型１３は、グラファイト製であり、円筒型１５と、円筒型１５の一方の端部開口を閉塞する下型１７と、円筒型１５の他方の端部開口から内部空間に収容されて摺動可能に配置された加圧型１９とを備える。
【００３６】
ここでは、下型１７が支持ロッド２１を介して支持部２３で支持され、加圧型１９が加圧ロッド２５を介して加圧駆動部２７に連結されている。下型１７の加圧型１９側の表面と、加圧型１９の下型１７側の表面とが対向して加圧面を構成している。
【００３７】
この成形型１３は、通気性を有する断熱材からなる断熱枠３１内に収容されている。断熱枠３１内に発熱体３３が配置されてチャンバー１０内が加熱可能であり、成形型１３を含む断熱枠３１内の温度を温度検出部３５により検出し、検出された温度に基づいて、発熱体３３の加熱を精度よく制御することができる。
【００３８】
また、チャンバー１０は気密性を有しており、支持ロッド２１及び加圧ロッド２５は気密シール部２３ａ、２７ａにより気密性を確保して貫通配置されている。チャンバー１０には雰囲気ガス導入部３７及び真空排気部３９とが接続されており、雰囲気ガス導入部３７から不活性ガスが導入可能であると共に、真空排気部３９から排気可能となっている。
【００３９】
この成形装置では、成形型１３がグラファイトにより構成されている。グラファイトは灰分１０ｗｔｐｐｍを上回る一般純度のものではなく、灰分１０ｗｔｐｐｍ以下の高純度のもの、特に２ｗｔｐｐｍ以下の超高純度のものを用いることが好ましい。得られるフッ化物結晶成形体への成形型１３からのアルカリ金属およびアルカリ土類金属元素の浸透を浅くできるからである。
【００４０】
フッ化物結晶成形体へ浸透したアルカリ金属およびアルカリ土類金属元素は、フッ化物結晶成形体の表面を除去することでフッ化物結晶成形体から除去可能であるが、成形型１３に灰分１０ｗｔｐｐｍ以下の高純度のグラファイトを用いることで、切除する厚さを５ｍｍ程度に抑えることができる。
【００４１】
このような成形装置を用いてフッ化物結晶母材１１を成形するには、まず、成形型１３内にフッ化物結晶母材１１を収容する。成形型１３内にフッ化物結晶母材１１を収容した状態では、下型１７の加圧型１９側の表面及び／又は加圧型１９の下型１７側表面の各中心部に局所的に当接した状態で配置される。この状態で、成形型１３を断熱枠３１内に配置し、下型１７を支持ロッド２１で支持すると共に、加圧型１９に加圧ロッド２５を接続し、チャンバー１０を密閉する。
【００４２】
その後、真空排気部３９から真空引きして排気し、チャンバー１０内を低圧状態として成形を開始してもよいが、好ましくは、排気後に雰囲気ガス導入部３７から不活性ガスを導入し、チャンバー１０内を不活性ガス雰囲気とする。チャンバー１０内を不活性ガス雰囲気とすると、チャンバー１０内を単に低圧状態にして成形する場合に比べ、得られるフッ化物結晶成形体に混入する不純物を少なく抑え易いからである。この不活性ガスとしては、窒素ガス、ヘリウムガスなどが挙げられる。
【００４３】
次いで、チャンバー１０内雰囲気を維持しつつ加熱及び加圧してフッ化物結晶母材１１を変形させる。成形工程の前に、再結晶による変形を確実に生じさせることができる所定温度及び所定圧力を予め測定して、そのような温度及び圧力を設定しておく。本発明者の知見に基づいて、上述のような最大変形速度を示す温度（最大変形温度）Ｔ及びそのときの圧力Ｐとしてもよい。
【００４４】
この実施の形態では、まず、温度検出部３５により温度を検出しつつ断熱枠３１内に発熱体３３を発熱させることで、フッ化物結晶母材１１を加熱して所定温度まで昇温させる。そして、昇温後、この温度を維持して加圧を開始する。加圧は、支持ロッド２１を介して支持部２３により下型１７及び筒状型１５を支持した状態で、加圧ロッド２５を介して加圧駆動部２７により加圧型１９を下型１７側に圧縮することで行い、加圧型１９に一定の荷重を負荷した状態を維持することで行う。
【００４５】
ここでは、加圧開始時にフッ化物結晶母材１１に所定圧力が負荷されて、上述のような最大変形速度を生じる温度及び圧力に達していれば、フッ化物結晶母材１１の変形開始時点から再結晶による変形が起こると考えられる。
【００４６】
その後、発熱体３３の発熱量を制御してフッ化物結晶母材１１の温度を維持しつつ、加圧型１９に一定の荷重を負荷した状態を維持することで、変形を進行させる。変形期間中、加圧型１９とフッ化物結晶母材１１との接触面積が増加することで、フッ化物結晶母材１１に負荷される圧力は徐々に低下するが、再結晶による変形を開始させた後は、そのまま引き続いて加圧を継続させ、所定形状まで変形させる。一旦再結晶による変形を開始した後は、変形の終了時点では、再結晶による変形の条件を満たさない圧力となっていてもよい。
【００４７】
所定形状まで変形させた後、室温まで徐冷して成形装置から取り出し、必要に応じて各種の加工を施すことで、フッ化物結晶成形体の製造を完了する。
【００４８】
この実施の形態では、成形完了後、成形型１３に接触していたフッ化物結晶成形体の表面を除去する加工を施す。これにより成形型１３のグラファイトからフッ化物結晶成形体へ浸透したアルカリ金属およびアルカリ土類金属元素を除去し、フッ化物結晶成形体中のアルカリ金属およびアルカリ土類金属元素の各々の濃度を１０ｗｔｐｐｂ以下にすることができる。
【００４９】
更に、フッ化物結晶母材１１として用いた材料が単結晶体のように不純物の含有量の少ないものである場合、得られたフッ化物結晶成形体に含有されるＣｒ、Ｍｎ、Ｆｅ、Ｃｏ、Ｎｉ、Ｂａ、Ｚｎ、Ｌａ、Ｃｅ、Ｐｂの各濃度を５０ｗｔｐｐｂ以下にすることが可能である。
【００５０】
また、フッ化物結晶成形体が厚さの一様な板状部材である場合、その厚さの変動幅を１ｍｍ以下とし、そりを０．５％以下とし、表面粗さＲａを５０ｎｍ以下とするように、例えば、大型オスカー型研磨機にて＃１２００の砥粒で両面をラップし、続いて酸化セリウムで研磨し、この後、洗浄、ならびに乾燥を行うことで、光学部材を製造することができる。
【００５１】
このように製造された光学部材では、変形前のフッ化物結晶母材１１の結晶構造である母結晶を除く結晶粒の粒径が２０ｍｍ以下の均一なものとなっている。
【００５２】
また、１２６ｎｍの波長における厚さ１０ｍｍあたりの初期透過率が６５％以上、１４６ｎｍの波長における厚さ１０ｍｍあたりの初期透過率が８５％以上、及び／又は、１７２ｎｍの波長における厚さ１０ｍｍあたりの初期透過率が９０％以上の優れた光学特性を有している。
【００５３】
そのため、波長１２５ｎｍ〜２００ｎｍの真空紫外光を放出するエキシマランプ装置に用いることができる。
【００５４】
また、このような光学部材の形状は、用いたフッ化物結晶母材１１とは異なる形状を有している。成形型１３の形状を適宜選択することで、例えば、少なくとも一方向の断面の面積が３５０×３５０ｍｍ以上であるような形状にすることができ、また、その断面の外周の全長が１６００ｍｍ以上となるようにすることができ、更に、その断面と直交する方向の厚さが３〜２０ｍｍとなるようにすることができる。
【００５５】
以上のようなフッ化物結晶成形体の製造方法によれば、フッ化物結晶母材１１を加熱及び加圧して変形させるので、フッ化物結晶母材１１とは異なる形状に成形でき、単結晶の育成により直接作製できないような大型の部材であっても容易に製造することができる。
【００５６】
そして、成形の際、フッ化物結晶母材１１を加圧して再結晶による変形を開始させ、その後、所定形状まで変形させるので、結晶構造の滑りによる変形や溶融状態での変形のように結晶構造が激しく乱れることを防止できる。特に、結晶構造の滑りによる変形と再結晶による変形とは同時に起こり得ないため、結晶構造の滑りによる変形のように、結晶構造内に多数の欠陥が生じて光学特性、特に、真空紫外域の光透過率が悪化するようなことがなく、優れた光学特性を備えたフッ化物結晶成形体を容易に製造することが可能である。
【００５７】
次に、このようにして得られたフッ化物結晶成形体を、紫外線洗浄装置に用いる例について説明する。図２は紫外線洗浄装置を示す。
【００５８】
紫外線洗浄装置６０は、気密に構成されて複数の光源６１が配設された光源部６３と、光源部６３と組み合わされて気密に構成され、内部に被洗浄物７３を収容可能な被洗浄物収容部７１とからなる。
【００５９】
光源部６３と被洗浄物収容部７１とは開口部６５を介して隣接しており、この開口部６５に前記のようにして製造されたフッ化物結晶成形体からなる窓材５０が装着されている。窓材５０が開口部６５の全周に気密にシールされた状態で装着されることで、光源部６３の内部と被洗浄物収容部７１の内部とは独立に気密性が確保されている。
【００６０】
ここで光源６１としては、例えば、波長１２５ｎｍ〜２００ｎｍの真空紫外光を照射するＸｅエキシマランプ、Ｋｒエキシマランプ又はＡｒエキシマランプ等の真空紫外光源が用いられる。これらの光源６１は通常チューブ状の放電管であるため、大面積へ均一な照度で照射を行うために、必要に応じて複数の光源を並列に配置することが好ましい。なお、光源６１と窓材５０との距離は概ね数十ｍｍ程度である。
【００６１】
被洗浄物収容部７１には、内部に支持部材７５が設けられており、支持部材７５上に被洗浄物７３が載置されることで、窓材５０を介して光源６１と対面するように構成されている。被洗浄物７３は、例えば大口径の半導体ウェハや液晶ディスプレイ用ガラス基板等である。この被洗浄物７３と窓材５０との距離は概ね数十ｍｍ程度である。
【００６２】
この紫外線洗浄装置６０では、被洗浄物７３が被洗浄物収容部７１に収容されて、光源部６３と被洗浄物収容部７１とがそれぞれ気密に閉塞された状態で、窓材５０を介して光源６１から被洗浄物７３へ光を照射することで光洗浄が行われる。
【００６３】
洗浄時には、酸素等の残留ガスによる光線の減衰を抑制し、かつ光照射によって生じるオゾン等の活性種による光源６１の消耗を防止するため、図示しないガス供給手段及び排気手段を用いて、光源部６３の内部が窒素等の不活性ガスによって置換されている。
【００６４】
このような紫外線洗浄装置６０によれば、光源部６３と被洗浄物７３との間に配置する窓材５０として、フッ化物結晶成形体を用いているので、真空紫外光が高い透過率で透過でき、被洗浄物７３を有効に洗浄することが可能である。
【００６５】
そして、この窓材５０がフッ化物結晶母材１１から板状に成形されたものであり、１枚の窓材５０により透過面の面積が十分に広く形成されているため、大型の被洗浄物７３を洗浄する場合であっても、一つの開口部６５に１枚の窓材５０を配置して構成することが可能である。そのため、従来のように小型の窓材を複数組み合わせて大きな面積の窓を構成する場合に比べ、組み合わせのための接合部材や桟状支持部材等が不必要であり、これらの部材の影部分に光線が照射されないとう問題を回避できる。また、窓材５０と開口部６５との間のシール長を短くすることができるため、光源部６３や被洗浄物収容部７１の気密性を確保し易い。
【００６６】
従って、このような紫外線洗浄装置６０によれば、直径３００ｍｍを超える半導体ウェハや大面積の液晶ディスプレイ用基板等の大型の被洗浄物７３を効率よく洗浄し易く、しかも、気密性を確保して耐久性を向上することが容易である。
【００６７】
また、得られたフッ化物結晶成形体を、例えば、地上用や人工衛星用の天体望遠鏡などの光学装置系に使用することができる。例えば、図１２の概念図に示したように、対物レンズ１０２と接眼レンズ１０４を鏡筒１０６に支持して備える望遠鏡１００の対物レンズ１０２として、フッ化物結晶成形体を用いることができる。
【実施例】
【００６８】
以下、本発明の実施例について説明する。【００６９】
［実施例１］
＜フッ化カルシウム結晶母材の準備＞
ブリッジマン法で育成された実質的に単結晶体であるフッ化カルシウムインゴットを用意し、その一部から、直径３０ｍｍ厚さ１０ｍｍの円柱形状のサンプルを切り出した。このサンプルの厚さ方向の向かい合う２面を、平行度が１０秒以内、片面ごとの平坦度がニュートンリング６本以内、片面ごとの表面粗さ（ｒｍｓ）が１０オングストローム以下になるように精密研磨を施し、さらに表面吸収の原因となる研磨剤が残留しないように、高純度ＳｉＯ２粉による仕上げ研磨加工を施した。【００７０】
このサンプルの２００ｎｍから１２０ｎｍの波長域の透過率を真空紫外域分光光度計で測定した。結果を図３に線Ａで示す。ここでは、波長１２６ｎｍにおける反射含み透過率が６５％以上であり、１４６ｎｍの波長における光透過率が８５％以上であり、１７２ｎｍの波長における光透過率が９０％以上であることを確認した。【００７１】
次に、このサンプルに、エネルギー密度５０ｍＪ／ｃｍ２／パルスのＡｒＦエキシマレーザを１０５パルス照射した後、８００ｎｍから２００ｎｍの波長域の透過率を測定した。結果を図４に線Ａで示す。【００７２】
次に、このサンプルとは別に、単結晶体のインゴットから直径１５０ｍｍ、厚さ２５０ｍｍのブロックを切り出し、メタノールなどのアルコールで表面の汚れを取り除いて、結晶母材１１とした。【００７３】
＜加熱加圧成形＞
図１に示すような成形装置を用いて、結晶母材１１の成形を行った。【００７４】
結晶母材１１を、カーボン製の成形型１３内の直径５００ｍｍ、高さ３００ｍｍの内部に収容し、下型１７の中央に載置すると共に加圧型１９を頂部に当接させた。ステンレス製のチャンバー１０を密閉し、真空排気部３９から排気して１０−１Ｐａ以下にした後、雰囲気ガス導入部３７からＮ２ガスを導入して内部を０．９２ＭＰａの窒素雰囲気に維持した。【００７５】
次に、発熱体３３により加熱すると共に、加圧ロッド２５により荷重を負荷して、加熱及び加圧することにより成形を行い、変形量を測定した。この成形時の温度変化を図５の線Ｔで示し、変形量を図５の線Ｖで示した。なお、加圧期間を図５の上部に付記した。【００７６】
この加熱加圧成形では、まず、発熱体（ヒータ）３３により加熱し、成形型１３を収容している断熱枠３１内の温度を一定の昇温速度で昇温させ、２０℃に達した時点で加圧を開始した（図５には、２０℃に達するまでの過程は省略した）。加圧期間中の加圧ロッド２５に負荷する荷重は３８ｔｏｎで一定荷重とした。【００７７】
この状態で一定荷重を加圧ロッド２５に負荷しつつ一定の昇温速度で昇温を続けることにより、結晶母材１１を変形させた。変形期間中、荷重方向の単位時間当たりの変形量は徐々に増加し、加熱開始後１９０分で単位時間当たりの変形量の増加は終了し、単位時間当たりの変形量が最大での温度は１０００度であった。【００７８】
その後、結晶母材１１の温度が１０００℃に達した後、変形が完了するまでの間、１０００℃で維持し、加圧を引き続き継続し、加熱開始後２７０分程度で変形が終了した。その後、室温まで徐冷して結晶成形体を取り出した。得られた結晶成形体は、直径５００ｍｍ、高さ２２ｍｍであった。【００７９】
＜光学特性の評価＞
図６に示すように、得られた結晶成形体５１の周辺部から直径３０ｍｍ厚さ１０ｍｍの成形サンプル５３を採取した。この成形サンプル５３の厚さ方向に向かい合う２面を、平行度が１０秒以内、片面ごとの平坦度がニュートンリング６本以内、片面ごとの表面粗さ（ｒｍｓ）が１０オングストローム以下になるように精密研磨を施し、更に、表面吸収の原因となる研磨剤が残留しないように、高純度ＳｉＯ２粉による仕上げ研磨加工を施した。【００８０】
この成形サンプルの２００ｎｍから１２０ｎｍの波長域の透過率を真空紫外域分光光度計で測定した。結果を図３の線Ｂに示す。この成形サンプルは、１２６ｎｍの波長における反射含み透過率が６５％以上であり、１４６ｎｍの波長における光透過率が８５％以上であり、１７２ｎｍの波長における光透過率が９０％以上であることが分かった。【００８１】
次に、この成形サンプルにエネルギー密度５０ｍＪ／ｃｍ２／パルスのＡｒＦエキシマレーザを１０５パルス照射した後、８００ｎｍから２００ｎｍの波長域の透過率を測定した。その結果を、図４の線Ｂに示した。透過率の測定結果から、成形サンプルは、成形前の結晶母材１１と略同等の透過率を有し、成形に伴う誘起吸収の増加が抑制されたことが分かった。【００８２】
次に、この成形サンプルに含有されているアルカリ金属元素及びアルカリ土類金属元素の各濃度を測定したところ、それぞれ１００ｗｔｐｐｂ以下であった。また、この成形サンプルに含有されているＣｒ、Ｍｎ、Ｆｅ、Ｃｏ、Ｎｉ、Ｂａ、Ｚｎ、Ｌａ、Ｃｅ、Ｐｂの各濃度を測定したところ、それぞれ５０ｗｔｐｐｂ以下であった。【００８３】
＜板材の採取＞
得られた成形体から、３５０ｍｍ角の窓材５０を切り出し、図２に示すような紫外線洗浄装置の開口５０に窓材５０として装着した。この紫外線洗浄装置を用いて、洗浄対象物に、紫外線を窓材５０を介して照射することで洗浄することができた。【００８４】
［実施例２］
フッ化カルシウム結晶母材１１に負荷する荷重を変えた他は、実施例１と同様にして、用意した５つのフッ化カルシウム結晶母材（Ｎｏ．１−Ｎｏ．５）を５種類の荷重の下で成形した。これらの荷重での成形条件について、元の結晶母材１１の形状と変形量とから結晶母材１１の受圧面積を算出し、この受圧面積と加圧ロッド２５に負荷されている荷重とから各時点における圧力を算出した。そして単位時間当たりの変形量が最大となったときの温度（最大変形温度）と圧力を５つの結晶母材Ｎｏ．１−５について以下の表に示す。
【表１】
2009142284.tif 000003
図７に、これらの結晶母材について得られた最大変形温度とその圧力の関係を点◆で示し、それらの点から最小二乗法による近似直線Ｆを作成した。なお、結晶母材の変形が進むと、一定荷重を受けている結晶母材の部分の面積が増加するので、圧力は徐々に低下する。それゆえ、変形（成形）完了時点の圧力と温度を図７に点■で示し、それらの点から最小二乗法による近似直線Ｌを作成した。【００８５】
この結果から、単位時間当たりの変形量が最大となった時点の圧力Ｐと温度Ｔとの間の相関は、圧力が高い程、低い温度となっていることが明らかになった。【００８６】
また、図７に示した各◆点をつなぐ直線は、図８に示すように以下の式（５）〜（８）で表される。【００８７】
１１２５≦Ｔ≦１２０５（℃）：  
−１１．５×Ｐ（ＭＮ／ｍ２）＋１２８５＝Ｔ（℃）・・・（５）
９７０≦Ｔ≦１１２５（℃）：
−２２．３×Ｐ（ＭＮ／ｍ２）＋１４３５＝Ｔ（℃）・・・（６）
９６８≦Ｔ≦９７０（℃）：
−０．２８９×Ｐ（ＭＮ／ｍ２）＋９７６＝Ｔ（℃）・・・（７）
８８３≦Ｔ≦９６８（℃）：
−１２．２×Ｐ（ＭＮ／ｍ２）＋１３０６＝Ｔ(℃)  ・・・（８）【００８８】
したがって、結晶母材１１としてフッ化カルシウム結晶を用いる場合、結晶母材１１に負荷する圧力Ｐ及び温度Ｔが少なくとも式（５）〜（８）の何れかの条件を満たすような変形条件を設定すれば、結晶母材１１は再結晶による変形を開始するので、透過率の低下や誘起吸収の増大といった光学特性の劣化を抑制しつつ、所望の形状に成形することが可能となる。【００８９】
結晶母材Ｎｏ．１〜Ｎｏ．５について、それぞれ、成形後の結晶の上面及び下面を観察した。いずれも、成形体の上面及び下面には、多数の結晶粒界が認められた（図９（ａ）及び（ｂ）参照）。また、結晶方位を単結晶方位迅速測定装置ＲＡＳＣＯ（株式会社リガク製）により測定した。この結果、成形体の結晶粒の結晶方位がランダムであったことから、多結晶体となっていることが分かった。このことは、再結晶が起きたことを示す。【００９０】
また、圧力が大きく温度が高いほど再結晶が起こりやすいことは明らかであるから、結晶母材１１に負荷する圧力Ｐ及び温度Ｔが、式（５）〜（８）で表される境界値よりも高圧・高温側の領域においても、同様に再結晶が確実に生じていると考えられるので、本発明に従い再結晶による変形を開始させることができる。すなわち結晶母材１１に負荷する圧力Ｐ及び温度Ｔが式（１）〜（４）の何れかの条件を少なくとも満たすように設定した場合にも、同様に再結晶による変形を開始させることができる。ここで式（１）〜（４）における温度Ｔは結晶母材１１の融点よりも低い範囲とし、また圧力Ｐは、温度Ｔにおいて結晶母材１１が座屈等の機械的破壊を起こさない範囲とすることが望ましい。【００９１】
［実施例３］
実施例３ではフッ化カルシウム結晶母材１１を１０５０℃に加熱した後、３８ｔｏｎの荷重を負荷し、温度及び荷重を一定に保ったまま結晶母材１１を目的形状まで連続的に変形させた。このとき変形開始時の圧力は２１．１ＭＮ／ｍ２であった。この圧力及び温度の値を図８に示した（Ｅｘ．３）。その他の条件は実施例１と同様にして、結晶成形体５１を作製し、得られた結晶成形体５１から成形体測定用サンプル５３を作製した。【００９２】
成形体測定用サンプル５３に１９３ｎｍの波長のＡｒＦエキシマレーザを１パルスあたりのエネルギー密度５０ｍＪ／ｃｍ２で１０５パルス照射した後、８００ｎｍから２００ｎｍの波長域の透過率を測定した。結果を図４に線Ｅで示した。【００９３】
実施例３における加熱温度及び変形開始時の圧力の値は式（２）及び（３）を満たしており、この条件で再結晶による変形を開始させたことにより、誘起吸収の増大を抑制しつつ、結晶母材を所望形状に成形することができることが分かった。【００９４】
［実施例４］
実施例４では結晶母材１１を１１００℃に加熱した後、２７ｔｏｎの荷重を負荷し、温度及び荷重を一定に保ったまま結晶母材１１を目的形状まで連続的に変形させた。このとき変形開始時の圧力は１５．０ＭＮ／ｍ２であった。この圧力及び温度の値を図８に示した（Ｅｘ．４）。その他の条件は実施例１と同様にして、結晶成形体５１を作製し、得られた結晶成形体５１から成形体測定用サンプル５３を作製した。【００９５】
成形体測定用サンプル５３に１９３ｎｍの波長のＡｒＦエキシマレーザを１パルスあたりのエネルギー密度５０ｍＪ／ｃｍ２で１０５パルス照射した後、８００ｎｍから２００ｎｍの波長域の透過率を測定した結果を図４に線Ｆで示した。【００９６】
実施例４における加熱温度及び変形開始時の圧力の値は式（２）を満たしており、この条件で再結晶による変形を開始させたことにより、誘起吸収の増大を抑制しつつ、結晶母材を所望形状に成形することができることが分かった。【００９７】
［比較例１、２］
加熱加圧成形時の結晶母材１１に負荷する圧力及び温度を、比較例１では６００℃、３８ｔｏｎ、比較例２では６００℃、７６ｔｏｎとした他は、実施例３と同様にして、結晶成形体５１を作製し、得られた結晶成形体５１から成形体測定用サンプル５３を作製した。変形開始時の圧力は比較例１では２１．１ＭＮ／ｍ２であり、比較例２では４２．２ＭＮ／ｍ２であった。この圧力及び温度の値を図８に示した（Ｃｏｍ．１，Ｃｏｍ．２）。【００９８】
各成形体測定用サンプル５３の３００ｎｍから１２０ｎｍの波長域の透過率を真空紫外域分光光度計で測定した結果を図３に示し、１９３ｎｍの波長のＡｒＦエキシマレーザを１パルスあたりのエネルギー密度５０ｍＪ／ｃｍ２で１０５パルス照射した後、８００ｎｍから２００ｎｍの波長域の透過率を測定した結果を図４に示した。図４中、線Ｃは、比較例１の結果を示し、線Ｄは、比較例２の結果を示す。【００９９】
比較例１、２のように低温で成形した成形体は、図３に示すように短い波長の光の透過率が低く、また、図４に示すようにＡｒＦエキシマレーザの照射により誘起吸収が大きくなっており、結晶構造の欠陥が多いことが示唆された。【０１００】
［実施例５］
次に、直径３０ｍｍ、高さ５０ｍｍのフッ化カルシウム単結晶母材から直径５０ｍｍ、高さ２０ｍｍの成形体を成形し、再結晶による変形が起こっているかを確認した。【０１０１】
成形は、加圧ロッド２５により負荷する荷重を１．５ｔｏｎとする他は、実施例１と同様にして行った。単位時間当たりの変形量が最大となる温度は９７０度で、そのときの圧力は２０．８ＭＮ／ｍ２であり、３０分の成形時間で成形が完了した。この結果は、実施例２における圧力が２０．８ＭＮ／ｍ２の場合と同様の結果であった。【０１０２】
得られた成形体の上面の写真を図９（ａ）、下面の写真を（ｂ）に示す。この写真では、結晶粒を視認し易くするために粒界を鉛筆でなぞった。ラウエ法により特定される結晶方位を単結晶方位迅速測定装置ＲＡＳＣＯ（株式会社リガク製）を用いて測定した。図中に、結晶方位を矢印及び数値にて示している。なお、参考に示した成形前の単結晶母材には、図１１に示すように、粒界は全く見られない。【０１０３】
図９（ａ）及び（ｂ）から明らかなように、単結晶母材から得られた成形体には、多数の結晶粒界が認められ、それぞれの結晶粒についての結晶方位がランダムであることから、多結晶体となっており、再結晶が起きたことが明らかに確認できた。実施例２の結晶母材Ｎｏ．１〜Ｎｏ．５から得られた成形体でも図９（ａ）及び（ｂ）に示すような様子が観察された。【０１０４】
なお、図中の結晶方位の数値は、図１０に示すように、表面の（１１１）面からのずれ角度αであり、矢印の向きは＜１１１＞軸をｘｙ平面へ投影したときのｘ軸からの方位角βを示している。【０１０５】
上記実施例では、フッ化カルシウム結晶母材を成形する例を挙げて本発明の方法を例示したが、その他のフッ化物結晶母材でも本発明に従って変形させて製造することができる。
【産業上の利用可能性】
【０１０６】
本発明により、フッ化カルシウム結晶母材の光学特性を劣化させることなく容易に所望の形状のフッ化カルシウム結晶母材を成形することできる。得られた成形体は、真空紫外光を使用する光学装置や光洗浄装置の光学部品として極めて有用である。
【符号の説明】
【０１０７】
１０  チャンバー
１１  フッ化物結晶母材
１３  成形型
１７  下型
１９  加圧型
２３  支持部
２７  加圧駆動部
３３  発熱体
５０  窓材
６０  紫外線洗浄装置
【図１】
2009142284.tif 000004
【図２】
2009142284.tif 000005
【図３】
2009142284.tif 000006
【図４】
2009142284.tif 000007
【図５】
2009142284.tif 000008
【図６】
2009142284.tif 000009
【図７】
2009142284.tif 000010
【図８】
2009142284.tif 000011
【図９】
2009142284.tif 000012
【図１０】
2009142284.tif 000013
【図１１】
2009142284.tif 000014
【図１２】
2009142284.tif 000015
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
フッ化物結晶母材を所定形状に成形するフッ化物結晶成形体の製造方法であって、
対向する一対の加圧面間に前記フッ化物結晶母材を配置し、
該一対の加圧面間に一定荷重を負荷しながら前記フッ化物結晶母材を一定昇温速度で加熱した際、前記フッ化物結晶母材の前記荷重方向における単位時間当たりの変形量が最大となる温度をＴとし、該温度Ｔにおいて前記フッ化物結晶母材に負荷される圧力をＰとしたとき、前記フッ化物結晶母材を前記温度Ｔ以上で且つフッ化物結晶母材を融点より低い温度で前記圧力Ｐ以上に加熱及び加圧することにより該フッ化物結晶母材を変形させることを特徴とするフッ化物結晶成形体の製造方法。
【請求項２】
さらに、上記温度Ｔと圧力Ｐを、前記フッ化物結晶母材を変形する前に予め求めること含むことを特徴とする請求項１に記載のフッ化物結晶成形体の製造方法。
【請求項３】
前記フッ化物結晶母材を前記温度Ｔに加熱した後に、前記圧力Ｐをフッ化物結晶母材に加えることを特徴とする請求項１または２に記載のフッ化物結晶成形体の製造方法。
【請求項４】
前記フッ化物結晶母材がフッ化カルシウム結晶母材であり、前記フッ化カルシウム結晶母材を、下式（１）〜（４）のいずれかを満たす温度Ｔで圧力Ｐに加熱及び加圧することにより前記フッ化物結晶母材を変形させることを特徴とする請求項１乃至３の何れか一項に記載のフッ化物結晶成形体の製造方法。
Ｔ≧１１２５℃  かつ  Ｐ≧６．９ＭＮ／ｍ２  かつ  −１１．５×Ｐ（ＭＮ／ｍ２）＋１２８５＜  Ｔ（℃）・・・（１）
Ｔ≧９７０℃  かつ  Ｐ≧１３．９ＭＮ／ｍ２  かつ  −２２．３×Ｐ（ＭＮ／ｍ２）＋１４３５＜  Ｔ（℃）・・・（２）
Ｔ≧９６８℃  かつ  Ｐ≧２０．８ＭＮ／ｍ２  かつ  −０．２８９×Ｐ（ＭＮ／ｍ２）＋９７６＜  Ｔ（℃）・・・（３）
Ｔ≧８８３℃  かつ  Ｐ≧２７．７ＭＮ／ｍ２  かつ  −１２．２×Ｐ（ＭＮ／ｍ２）＋１３０６＜  Ｔ（℃）・・・（４）
【請求項５】
フッ化物結晶成形体の製造方法であって、
フッ化物結晶母材を融点より低い温度で加熱すると共に加圧して再結晶させながら変形させることを特徴とするフッ化物結晶成形体の製造方法。
【請求項６】
前記フッ化物結晶母材は、フッ化物単結晶体であることを特徴とする請求項５に記載のフッ化物結晶成形体の製造方法。
【請求項７】
前記フッ化物結晶母材は、フッ化カルシウムからなる請求項５に記載のフッ化物結晶成形体の製造方法。
【請求項８】
対向する一対の加圧面間に前記フッ化物結晶母材を配置して、該一対の加圧面間に一定荷重を負荷することで、前記フッ化物結晶母材を加圧することを特徴とする請求項５乃至７の何れか一項に記載のフッ化物結晶成形体の製造方法。
【請求項９】
請求項１乃至８の何れか一項に記載の製造方法により製造されたフッ化物結晶成形体から構成されたことを特徴とする光学部材。
【請求項１０】
前記フッ化物結晶母材が単結晶であり、前記フッ化物結晶成形体が多結晶を含むことを特徴とする請求項９に記載の光学部材。
【請求項１１】
１２６ｎｍの波長における厚さ１０ｍｍあたりの光透過率が６５％以上、１４６ｎｍの波長における厚さ１０ｍｍあたりの光透過率が８５％以上、及び、１７２ｎｍの波長における厚さ１０ｍｍあたりの光透過率が９０％以上であり、少なくとも一方向の断面の面積が３５０×３５０ｍｍ以上であることを特徴とするフッ化物結晶成形体からなる光学部材。
【請求項１２】
前記断面の外周の全長が１６００ｍｍ以上であることを特徴とする請求項１１に記載の光学部材。
【請求項１３】
含有されているアルカリ金属元素及びアルカリ土類金属元素の各濃度が１００ｗｔｐｐｂ以下であると共に、含有されているＣｒ、Ｍｎ、Ｆｅ、Ｃｏ、Ｎｉ、Ｂａ、Ｚｎ、Ｌａ、Ｃｅ、Ｐｂの各濃度が５０ｗｔｐｐｂ以下であることを特徴とする請求項９乃至１２の何れか一項に記載の光学部材。
【請求項１４】
請求項１０乃至１３の何れか一項に記載の光学部材を、波長１２５ｎｍ〜２００ｎｍの真空紫外光が透過する光路に配置したことを特徴とする光学装置。
【請求項１５】
波長１２５ｎｍ〜２００ｎｍの真空紫外光を窓材を透過して被洗浄部材に照射する紫外線洗浄装置において、
前記窓材として請求項１０乃至１３の何れか一項に記載の光学部材を用いたことを特徴とする紫外線洗浄装置。
【国際調査報告】
2009142284.tif 000016
2009142284.tif 000017
2009142284.tif 000018
2009142284.tif 000019